【手続補正書】
【提出日】平成30年12月3日(2018.12.3)
【手続補正１】
【補正対象書類名】特許請求の範囲
【補正対象項目名】全文
【補正方法】変更
【補正の内容】
【特許請求の範囲】
【請求項１】
（Ａ）組成物の重量を基準として少なくとも６０重量％の量のポリ（ビニルアセタール）樹脂；及び
（Ｂ）ポリ（ビニルアセタール）樹脂１００部あたり少なくとも５部の量の可塑剤；
を含み；
少なくとも４６℃のガラス転移温度（Ｔｇ）、及び１９０℃において２．１６キログラムの荷重で測定して少なくとも０．６５グラム／１０分のメルトフローインデックス（ＭＦＩ）を有するモノリシック中間膜組成物。
【請求項２】
組成物は少なくとも５０℃のガラス転移温度（Ｔｇ）を有する、請求項１に記載の組成物。
【請求項３】
組成物は少なくとも６０℃のガラス転移温度（Ｔｇ）を有する、請求項２に記載の組成物。
【請求項４】
組成物は、１９０℃において２．１６キログラムの荷重で測定して少なくとも０．９グラム／１０分のメルトフローインデックス（ＭＦＩ）を有する、請求項１に記載の組成物。
【請求項５】
組成物は少なくとも８０重量％のポリ（ビニルアセタール）樹脂を含み、少なくとも５５℃のガラス転移温度を有する、請求項１に記載の組成物。
【請求項６】
ポリ（ビニルアセタール）樹脂の重量平均分子量（Ｍｗ）は１５０，０００を超えない、請求項１に記載の組成物。
【請求項７】
ポリ（ビニルアセタール）樹脂の重量平均分子量（Ｍｗ）は４５，０００〜１３０，０００の範囲である、請求項１に記載の組成物。
【請求項８】
可塑剤の量はポリ（ビニルアセタール）樹脂１００部あたり少なくとも８部であり、ポリ（ビニルアセタール）樹脂の重量平均分子量（Ｍｗ）は１３０，０００を超えず、組成物は少なくとも８０重量％のポリ（ビニルアセタール）樹脂を含む、請求項１に記載の組成物。
【請求項９】
ポリ（ビニルアセタール）樹脂の重量平均分子量（Ｍｗ）は１５０，０００を超えず、可塑剤の量はポリ（ビニルアセタール）樹脂１００部あたり５部〜２０部の範囲であり、組成物は１９０℃において２．１６キログラムの荷重で測定して少なくとも０．７グラム／１０分のメルトフローインデックス（ＭＦＩ）を有し、ポリ（ビニルアセタール）樹脂はポリ（ビニルブチラール）単位を含む、請求項１に記載の組成物。
【請求項１０】
ポリ（ビニルアセタール）樹脂は６重量％〜３５重量％のヒドロキシル基含量を有する、請求項１に記載の組成物。
【請求項１１】
ポリ（ビニルアセタール）樹脂は１２０センチポアズ以下の溶液粘度を有する、請求項１に記載の組成物。
【請求項１２】
ポリ（ビニルアセタール）は、ポリ（ビニルアセタール）の重量を基準として少なくとも６０重量％で９０重量％以下のビニルブチラール基含量を有する、請求項１〜１１のいずれかに記載の組成物。
【請求項１３】
可塑剤の量はポリ（ビニルアセタール）１００部あたり２０部以下であり、１９０℃において２．１６キログラムの荷重で測定して少なくとも０．７グラム／１０分のメルトフローインデックス（ＭＦＩ）を有する、請求項１に記載の組成物。
【請求項１４】
組成物はモノリシック中間膜シートを含む、請求項１〜１３のいずれかに記載の組成物。
【請求項１５】
シートは少なくとも５ミルの厚さを有する、請求項１４に記載の組成物。
【請求項１６】
シートは少なくとも４００，０００，０００パスカルの４０℃における弾性率Ｅ’を有する、請求項１４に記載の組成物。
【請求項１７】
シートは少なくとも１０，０００，０００パスカルの５０℃における弾性率Ｅ’を有する、請求項１４に記載の組成物。
【請求項１８】
シートは、
（Ａ）ガラスの層と、ポリ（ビニルアセタール）樹脂ではないポリマーフィルム；又は
（Ｂ）ガラスの２つの層；
の間に積層されている、請求項１４に記載の組成物。
【請求項１９】
（Ａ）１６０，０００以下の重量平均分子量（Ｍｗ）を有するポリ（ビニルアセタール）樹脂；及び
（Ｂ）ポリ（ビニルアセタール）樹脂１００部あたり少なくとも５部の量の可塑剤；
を含み；
少なくとも４６．０℃のガラス転移温度（Ｔｇ）を有するモノリシック中間膜組成物。
【請求項２０】
ポリ（ビニルアセタール）樹脂の重量平均分子量（Ｍｗ）は１５０，０００を超えず、可塑剤の量はポリ（ビニルアセタール）樹脂１００部あたり５部〜１８部の範囲であり、組成物は１９０℃において２．１６ｋｇの荷重で測定して少なくとも０．６５グラム／１０分のメルトフローインデックス（ＭＦＩ）を有し、ポリ（ビニルアセタール）樹脂はポリビニルブチラール単位を含む、請求項１９に記載の組成物。
【請求項２１】
ポリ（ビニルアセタール）樹脂は１４重量％〜２３重量％のヒドロキシル基含量を有し、ポリ（ビニルアセタール）は、ポリ（ビニルアセタール）樹脂の重量を基準として少なくとも６０重量％で９０重量％以下のビニルブチラール基含量を有し、組成物は１００センチポアズ以下の溶液粘度を有する、請求項２０に記載の組成物。
【請求項２２】
（ｉ）ダイ、及びバレルを有する押出機を含む押出システムを与え；
（ｉｉ）ポリ（ビニルアセタール）樹脂及び可塑剤をバレル中に供給し、ポリ（ビニルアセタール）樹脂及び可塑剤を含む溶融した熱可塑性組成物を押出機及びダイに通して押出されたシートを生成させ、ここで溶融した熱可塑性樹脂のメルトフローインデックス（ＭＦＩ）は１９０℃において２．１６キログラムの荷重で測定して少なくとも０．６５グラム／１０分であり；そして
（ｉｉｉ）シートを冷却して、少なくとも４６．０℃のガラス転移温度（Ｔｇ）を有するモノリシック中間膜シートを生成させる；
ことを含む、ポリ（ビニルアセタール）樹脂を含むモノリシック中間膜シートの製造方法。
【請求項２３】
ポリ（ビニルアセタール）樹脂の重量平均分子量（Ｍｗ）は１６０，０００を超えず、可塑剤の量はポリ（ビニルアセタール）樹脂１００部あたり５部〜２０部の範囲である、請求項２２に記載の方法。
【請求項２４】
熱可塑性組成物のメルトフローインデックス（ＭＦＩ）は１９０℃において２．１６キログラムの荷重で測定して少なくとも０．７グラム／１０分であり、ポリ（ビニルアセタール）樹脂はポリ（ビニルアセタール）樹脂の重量を基準として少なくとも６０重量％のビニルブチラール含量を有する、請求項２２に記載の方法。
【請求項２５】
可塑剤の量は５ｐｈｒ〜２０ｐｈｒの範囲であり、熱可塑性組成物は１９０℃において２．１６キログラムの荷重で測定して少なくとも０．７グラム／１０分のメルトフローインデックス（ＭＦＩ）を有し、ダイの入口における熱可塑性樹脂の温度は２４０℃を超えない、請求項２２に記載の方法。
【請求項２６】
シートの厚さは少なくとも５ミルであり、シートは少なくとも４００，０００，０００パスカルの４０℃における弾性率Ｅ’又は少なくとも１０，０００，０００パスカルの５０℃における弾性率Ｅ’を有する、請求項２２に記載の方法。
【請求項２７】
熱可塑性組成物は、１９０℃において２．１６キログラムの荷重で測定して少なくとも１グラム／１０分のメルトフローインデックス（ＭＦＩ）を有する、請求項２２に記載の方法。
【請求項２８】
（Ａ）第１のガラス層；
（Ｂ）モノリシック中間膜シート；及び
（Ｃ）第２のガラス層；
を含み；
モノリシック中間膜シートはガラス層の間に配置されており、モノリシック中間膜シートは、１６０，０００以下の重量平均分子量（Ｍｗ）を有するポリ（ビニルアセタール）樹脂、及び５重量％〜２３重量％の量の可塑剤を含み、シートは少なくとも５０℃のガラス転移温度（Ｔｇ）を有するガラスパネル。
【請求項２９】
シートは少なくとも４０，０００，０００パスカルの５０℃における弾性率Ｅ’を有する、請求項２８に記載のガラスパネル。
【請求項３０】
ポリ（ビニルアセタール)樹脂の重量平均分子量（Ｍｗ）は１４０，０００以下である、請求項２８に記載のガラスパネル。
【請求項３１】
シートのガラス転移温度（Ｔｇ）は少なくとも５２℃である、請求項２８に記載のガラスパネル。
【請求項３２】
パネルは、１００℃において１０００時間測定して１ｍｍ以下のクリープ抵抗を示す、請求項２８に記載のガラスパネル。
【請求項３３】
クリープは０．５ｍｍ以下である、請求項３２に記載のガラスパネル。
【請求項３４】
クリープは０．２ｍｍ以下である、請求項３３に記載のガラスパネル。
【手続補正２】
【補正対象書類名】明細書
【補正対象項目名】００８３
【補正方法】変更
【補正の内容】
【００８３】
[0089]更に、本発明の任意の単一の構成要素に関して与えられている任意の範囲、値、又は特徴は、互換的な場合には、本発明の任意の他の構成要素に関して与えられている任意の範囲、値、又は特徴と互換的に用いて、本明細書全体にわたって与えられているそれぞれの構成要素に関して規定されている値を有する一態様を形成することができることが理解される。
本発明は以下の実施態様を含む。
（１）（Ａ）組成物の重量を基準として少なくとも６０重量％の量のポリ（ビニルアセタール）樹脂；及び
（Ｂ）ポリ（ビニルアセタール）樹脂１００部あたり少なくとも５部の量の可塑剤；
を含み；
少なくとも４６℃のガラス転移温度（Ｔｇ）、及び１９０℃において２．１６キログラムの荷重で測定して少なくとも０．６５グラム／１０分のメルトフローインデックス（ＭＦＩ）を有するモノリシック中間膜組成物。
（２）組成物は少なくとも５０℃のガラス転移温度（Ｔｇ）を有する、（１）に記載の組成物。
（３）組成物は少なくとも５５℃のガラス転移温度（Ｔｇ）を有する、（２）に記載の組成物。
（４）組成物は少なくとも６０℃のガラス転移温度（Ｔｇ）を有する、（３）に記載の組成物。
（５）組成物は少なくとも６５℃のガラス転移温度（Ｔｇ）を有する、（４）に記載の組成物。
（６）組成物は、１９０℃において２．１６キログラムの荷重で測定して少なくとも０．９グラム／１０分のメルトフローインデックス（ＭＦＩ）を有する、（１）に記載の組成物。
（７）組成物は、１９０℃において２．１６キログラムの荷重で測定して少なくとも１．２グラム／１０分のメルトフローインデックス（ＭＦＩ）を有する、（３）に記載の組成物。
（８）組成物は少なくとも８０重量％のポリ（ビニルアセタール）樹脂を含む、（３）に記載の組成物。
（９）ポリ（ビニルアセタール）樹脂の重量平均分子量（Ｍｗ）は１５０，０００を超えない、（１）に記載の組成物。
（１０）ポリ（ビニルアセタール）樹脂の重量平均分子量（Ｍｗ）は１４０，０００を超えない、（７）に記載の組成物。
（１１）ポリ（ビニルアセタール）樹脂の重量平均分子量（Ｍｗ）は１３０，０００を超えない、（８）に記載の組成物。
（１２）ポリ（ビニルアセタール）樹脂の重量平均分子量（Ｍｗ）は１１０，０００を超えない、（１）に記載の組成物。
（１３）ポリ（ビニルアセタール）樹脂の重量平均分子量（Ｍｗ）は４５，０００〜１３０，０００の範囲である、（１）に記載の組成物。
（１４）可塑剤の量はポリ（ビニルアセタール）樹脂１００部あたり少なくとも５部である、（１）に記載の組成物。
（１５）可塑剤の量はポリ（ビニルアセタール）樹脂１００部あたり少なくとも８部である、（１１）に記載の組成物。
（１６）ポリ（ビニルアセタール）樹脂の重量平均分子量（Ｍｗ）は１４０，０００を超えず、可塑剤の量はポリ(ビニルアセタール）樹脂１００部あたり少なくとも８部であり、組成物は１９０℃において２．１６キログラムの荷重で測定して少なくとも０．７グラム／１０分のメルトフローインデックス（ＭＦＩ）を有する、（１）に記載の組成物。
（１７）ポリ（ビニルアセタール）樹脂の重量平均分子量（Ｍｗ）は１４０，０００を超えず、可塑剤の量はポリ（ビニルアセタール）樹脂１００部あたり約８部〜２０部の範囲である、（１）に記載の組成物。
（１８）ポリ（ビニルアセタール）樹脂の重量平均分子量（Ｍｗ）は１５０，０００を超えず、可塑剤の量はポリ（ビニルアセタール）樹脂１００部あたり５部〜２０部の範囲であり、組成物は１９０℃において２．１６キログラムの荷重で測定して少なくとも０．７グラム／１０分のメルトフローインデックス（ＭＦＩ）を有し、ポリ（ビニルアセタール）樹脂はポリ（ビニルブチラール）単位を含む、（１）に記載の組成物。
（１９）ポリ（ビニルアセタール）樹脂は６重量％〜３５重量％のヒドロキシル基含量を有する、（１）に記載の組成物。
（２０）ポリ（ビニルアセタール）樹脂は１２０センチポアズ以下の溶液粘度を有する、（１）に記載の組成物。
（２１）ポリ（ビニルアセタール）は、ポリ（ビニルアセタール）の重量を基準として少なくとも６０重量％で９０重量％以下のビニルブチラール基含量を有する、（１）に記載の組成物。
（２２）可塑剤の量はポリ（ビニルアセタール）１００部あたり少なくとも５部で３０部以下である、（１）に記載の組成物。
（２３）可塑剤の量はポリ（ビニルアセタール）１００部あたり２０部以下であり、１９０℃において２．１６キログラムの荷重で測定して少なくとも０．７グラム／１０分のメルトフローインデックス（ＭＦＩ）を有する、（１）に記載の組成物。
（２４）可塑剤の量はポリ（ビニルアセタール）１００部あたり１８部以下であり、１９０℃において２．１６キログラムの荷重で測定して少なくとも２グラム／１０分のメルトフローインデックス（ＭＦＩ）を有する、（２３）に記載の組成物。
（２５）組成物はモノリシック中間膜シートを含む、（１７）に記載の組成物。
（２６）シートは少なくとも５ミルの厚さを有する、（２５）に記載の組成物。
（２７）シートは少なくとも４００，０００，０００パスカルの４０℃における弾性率Ｅ’を有する、（２５）に記載の組成物。
（２８）シートは少なくとも１０，０００，０００パスカルの５０℃における弾性率Ｅ’を有する、（２５）に記載の組成物。
（２９）シートは、
（Ａ）ガラスの層と、ポリ（ビニルアセタール）樹脂ではないポリマーフィルム；又は
（Ｂ）ガラスの２つの層；
の間に積層されている、（２５）に記載の組成物。
（３０）シートは少なくとも５ミルの厚さを有する、（２９）に記載の組成物。
（３１）（Ａ）１６０，０００以下の重量平均分子量（Ｍｗ）を有するポリ（ビニルアセタール）樹脂；及び
（Ｂ）ポリ（ビニルアセタール）樹脂１００部あたり少なくとも５部の量の可塑剤；
を含み；
少なくとも４６．０℃のガラス転移温度（Ｔｇ）を有するモノリシック中間膜組成物。
（３２）組成物は少なくとも５０℃のガラス転移温度（Ｔｇ）を有する、（３１）に記載の組成物。
（３３）組成物は少なくとも５５℃のガラス転移温度（Ｔｇ）を有する、（３１）に記載の組成物。
（３４）組成物は少なくとも６０℃のガラス転移温度（Ｔｇ）を有する、（３１）に記載の組成物。
（３５）組成物は１９０℃において２．１６キログラムの荷重で測定して少なくとも０．６５グラム／１０分のメルトフローインデックス（ＭＦＩ）を有する、（３１）に記載の組成物。
（３６）組成物は１９０℃において２．１６ｋｇの荷重で測定して少なくとも１グラム／１０分のメルトフローインデックス（ＭＦＩ）を有する、（３５）に記載の組成物。
（３７）組成物は少なくとも７０重量％のポリ（ビニルアセタール）樹脂を含む、（３５）に記載の組成物。
（３８）ポリ（ビニルアセタール）樹脂の重量平均分子量（Ｍｗ）は１５０，０００を超えない、（３１）に記載の組成物。
（３９）ポリ（ビニルアセタール）樹脂の重量平均分子量（Ｍｗ）は１３０，０００を超えない、（３８）に記載の組成物。
（４０）ポリ（ビニルアセタール）樹脂の重量平均分子量（Ｍｗ）は１１０，０００を超えない、（３１）に記載の組成物。
（４１）可塑剤の量はポリ（ビニルアセタール）樹脂１００部あたり５部〜２３部である、（３１）に記載の組成物。
（４２）可塑剤の量はポリ（ビニルアセタール）樹脂１００部あたり８乃至２０部未満である、（４１）に記載の組成物。
（４３）ポリ（ビニルアセタール）樹脂の重量平均分子量（Ｍｗ）は１４０，０００を超えず、可塑剤の量はポリ（ビニルアセタール）樹脂１００部あたり２部〜１８部であり、ポリ（ビニルアセタール）樹脂はポリビニルブチラール単位を含み、ポリ（ビニルアセタール）樹脂の量は組成物の重量を基準として少なくとも８０重量％である、（３１）に記載の組成物。
（４４）ポリ（ビニルアセタール）樹脂の重量平均分子量（Ｍｗ）は１５０，０００を超えず、可塑剤の量はポリ（ビニルアセタール）樹脂１００部あたり５部〜１８部の範囲であり、１９０℃において２．１６ｋｇの荷重で測定して少なくとも０．６５グラム／１０分のメルトフローインデックス（ＭＦＩ）を有し、ポリ（ビニルアセタール）樹脂はポリビニルブチラール単位を含む、（３１）に記載の組成物。
（４５）ポリ（ビニルアセタール）樹脂は１４重量％〜２３重量％のヒドロキシル基含量を有する、（４４）に記載の組成物。
（４６）ポリ（ビニルアセタール）樹脂はポリビニルブチラール単位を含み、組成物は１００センチポアズ以下の溶液粘度を有する、（３１）に記載の組成物。
（４７）ポリ（ビニルアセタール）は、ポリ（ビニルアセタール）樹脂の重量を基準として少なくとも６０重量％で９０重量％以下のビニルブチラール基含量を有する、（３１）に記載の組成物。
（４８）可塑剤の量はポリ（ビニルブチラール）樹脂１００部あたり１８部以下であり、組成物は１９０℃において２．１６ｋｇの荷重で測定して少なくとも０．７グラム／１０分のメルトフローインデックス（ＭＦＩ）を有する、（３１）に記載の組成物。
（４９）組成物はモノリシック中間膜シートを含む、（３１）に記載の組成物。
（５０）シートは少なくとも５ミルの厚さを有する、（４９）に記載の組成物。
（５１）シートは、
（Ａ）ガラスの層と、ポリ（ビニルアセタール）樹脂ではないポリマーフィルム；又は
（Ｂ）ガラスの２つの層；
の間に積層されている、（４９）に記載の組成物。
（５２）シートは少なくとも５ミルの厚さを有する、（５１）に記載の組成物。
（５３）（ｉ）ダイ、及びバレルを有する押出機を含む押出システムを与え；
（ｉｉ）ポリ（ビニルアセタール）樹脂及び可塑剤をバレル中に供給し、ポリ（ビニルアセタール）樹脂及び可塑剤を含む溶融した熱可塑性組成物を押出機及びダイに通して押出されたシートを生成させ、ここで溶融した熱可塑性樹脂のメルトフローインデックス（ＭＦＩ）は１９０℃において２．１６キログラムの荷重で測定して少なくとも０．６５グラム／１０分であり；そして
（ｉｉｉ）シートを冷却して、少なくとも４６．０℃のガラス転移温度（Ｔｇ）を有するモノリシック中間膜シートを生成させる；
ことを含む、ポリ（ビニルアセタール）を含むモノリシック中間膜シートの製造方法。
（５４）ポリ（ビニルアセタール）樹脂の重量平均分子量（Ｍｗ）は１５０，０００を超えない、（５３）に記載の方法。
（５５）ポリ（ビニルアセタール）樹脂の重量平均分子量（Ｍｗ）は１４０，０００を超えない、（５４）に記載の方法。
（５６）ポリ（ビニルアセタール）樹脂の重量平均分子量（Ｍｗ）は１３０，０００を超えない、（５５）に記載の方法。
（５７）ポリ（ビニルアセタール）樹脂の重量平均分子量（Ｍｗ）は１１０，０００を超えない、（５６）に記載の方法。
（５８）ポリ（ビニルアセタール）樹脂の重量平均分子量（Ｍｗ）は１６０，０００を超えず、可塑剤の量はポリ（ビニルアセタール）樹脂１００部あたり５部〜２０部の範囲である、（５３）に記載の方法。
（５９）モノリシック中間膜シートのＴｇは少なくとも５５℃である、（５８）に記載の方法。
（６０）熱可塑性組成物のメルトフローインデックス（ＭＦＩ）は１９０℃において２．１６キログラムの荷重で測定して少なくとも０．７グラム／１０分である、（５３）に記載の方法。
（６１）ポリ（ビニルアセタール）樹脂はポリ（ビニルアセタール）樹脂の重量を基準として少なくとも６０重量％のビニルブチラール含量を有する、（５３）に記載の方法。
（６２）ポリ（ビニルアセタール）樹脂の量は熱可塑性組成物の重量を基準として少なくとも７０重量％である、（６１）に記載の方法。
（６３）熱可塑性組成物を少なくとも１５０℃で２４０℃以下の温度にする、（５３）に記載の方法。
（６４）可塑剤の量は５ｐｈｒ〜２０ｐｈｒの範囲であり、熱可塑性組成物は１９０℃において２．１６キログラムの荷重で測定して少なくとも０．７グラム／１０分のメルトフローインデックス（ＭＦＩ）を有し、ダイの入口における熱可塑性樹脂の温度は２４０℃を超えない、（５３）に記載の方法。
（６５）シートの厚さは少なくとも５ミルである、（５３）に記載の方法。
（６６）シートの厚さは少なくとも５ミルである、（６５）に記載の方法。
（６７）シートは少なくとも４００，０００，０００パスカルの４０℃における弾性率Ｅ’を有する、（５３）に記載の方法。
（６８）シートは少なくとも１０，０００，０００パスカルの５０℃における弾性率Ｅ’を有する、（５３）に記載の方法。
（６９）熱可塑性組成物は、１９０℃において２．１６キログラムの荷重で測定して少なくとも１グラム／１０分のメルトフローインデックス（ＭＦＩ）を有する、（５３）に記載の方法。
（７０）熱可塑性組成物は、１９０℃において２．１６キログラムの荷重で測定して少なくとも１．２グラム／１０分のメルトフローインデックス（ＭＦＩ）を有する、（５３）に記載の方法。
（７１）（Ａ）第１のガラス層；
（Ｂ）モノリシック中間膜シート；及び
（Ｃ）第２のガラス層；
を含み；
モノリシック中間膜シートはガラス層の間に配置されており、モノリシック中間膜シートは、１６０，０００以下の重量平均分子量（Ｍｗ）を有するポリ（ビニルアセタール）樹脂、及び５重量％〜２３重量％の量の可塑剤を含み、シートは少なくとも５０℃のガラス転移温度（Ｔｇ）を有するガラスパネル。
（７２）シートは少なくとも６００，０００，０００パスカルの４０℃における弾性率Ｅ’を有する、（７１）に記載のガラスパネル。
（７３）シートは少なくとも４０，０００，０００パスカルの５０℃における弾性率Ｅ’を有する、（７１）に記載のガラスパネル。
（７４）ポリ（ビニルアセタール)樹脂の重量平均分子量（Ｍｗ）は１４０，０００以下である、（７１）に記載のガラスパネル。
（７５）シートのガラス転移温度（Ｔｇ）は少なくとも５２℃である、（７１）に記載のガラスパネル。
（７６）パネルは、１００℃において１０００時間測定して１ｍｍ以下のクリープ抵抗を示す、（７１）に記載のガラスパネル。
（７７）クリープは０．５ｍｍ以下である、（７６）に記載のガラスパネル。
（７８）クリープは０．２ｍｍ以下である、（７７）に記載のガラスパネル。